(57)【要約】【課題】柔軟性、加工性、氷点下での使用などに優れ、かつ、剥離も容易な弾性ゲル構造体およびこれを用いた粘着シートを提供する。【解決手段】弾性ゲル構造体１０を、平面状の厚さ７０μｍの不織布１１と、この不織布１１の一方の面１１１に塗布される、例えば、２３０μｍの厚さの熱可塑性エラストマー２１と、不織布１１の他方の面１１２に塗布される、例えば、アクリル系粘着剤３１を主成分とした接着剤部３とを有するとともに、熱可塑性エラストマー２１の、不織布１１と反対側表面に離型シート４を貼り付けたものとし、また、弾性ゲル構造体１０におけるアクリル系粘着剤３１を主成分とした接着剤部３の不織布１１と反対側の面を、ポリプロピレン板５１の両面にそれぞれ貼り付けて、粘着シート２０とした。【選択図】図２
0003136494.tif 000002
【実用新案登録請求の範囲】
【請求項１】
平面状の基材部と、
この基材部の一方の面に塗布される弾性ゲル部と、
この弾性ゲル部の、前記基材部と反対側表面に貼り付ける離型シートと、
前記基材部の他方の面に塗布される接着剤部と、
を有することを特徴とする弾性ゲル構造体。
【請求項２】
請求項１に記載の弾性ゲル構造体において、
前記弾性ゲル部の厚みを、１μｍから１ｃｍまでの範囲とした、
ことを特徴とする弾性ゲル構造体。
【請求項３】
シートの少なくとも一方の面に、請求項１または請求項２に記載の弾性ゲル構造体における前記接着剤部を貼り付けた、
ことを特徴とする粘着シート。
【請求項４】
請求項３に記載の粘着シートにおいて、
前記弾性ゲル構造体の一部を、前記シートが見えるように切り欠いた、
ことを特徴とする粘着シート。
【考案の詳細な説明】
【技術分野】
【０００１】
本考案は、例えば、金属面、木工面、合成樹脂面などに貼り付けて、これらの物品の滑り止め、一時固定などを行う弾性ゲル構造体およびこれを用いた粘着シートに関し、柔軟性、加工性、氷点下での使用などに優れ、かつ、剥離も容易な弾性ゲル構造体およびこれを用いた粘着シートに関する。
【背景技術】
【０００２】
一般に、粘着テープは、金属、木工、合成樹脂などの物品を接着、固定する道具として汎用されている。すぐに貼り付けることができて利便性に優れる一方で、剥がす際にテープが途中でちぎれるほか、粘着面を構成する粘着剤が貼り付けた物品に残るなど、剥離性の問題が指摘されている。
【考案の開示】
【考案が解決しようとする課題】
【０００３】
本願考案者らは、上記問題に鑑み、鋭意研究を重ねた結果、弾性ゲルが、その物性により、凝集力、柔軟性、加工性および氷点下での粘着性などに優れ、物品からの剥離も容易となることを見出した。
【０００４】
そこで、本考案は、弾性ゲルを粘着面に採用することにより、柔軟性、加工性、氷点下での使用などに優れ、かつ、物品からの剥離も容易にすることができる弾性ゲル構造体およびこれを用いた粘着シートを提供することを目的とする。
【課題を解決するための手段】
【０００５】
上記目的を達成するため、本考案に係る弾性ゲル構造体は、平面状の基材部と、この基材部の一方の面に塗布される弾性ゲル部と、この弾性ゲル部の、前記基材部と反対側表面に貼り付ける離型シートと、前記基材部の他方の面に塗布される接着剤部と、を有することを特徴とする。
【０００６】
そして、上記弾性ゲル構造体における弾性ゲル部の厚みを、１μｍから１ｃｍまでの範囲とすることが好ましい。
【０００７】
また、本考案に係る粘着シートは、シートの少なくとも一方の面に、上記弾性ゲル構造体における接着剤部を貼り付けたことを特徴とする。
【０００８】
そして、上記粘着シートにおける弾性ゲル構造体の一部を、シートが見えるように切り欠くことが好ましい。
【考案の効果】
【０００９】
本考案に係る弾性ゲル構造体は、物品との粘着面に弾性ゲル部を採用したので、柔軟性、加工性、氷点下での使用などに優れ、かつ、物品からの剥離を容易にすることができる。また、粘着面である弾性ゲル部の基材部と反対側表面に、離型シートを貼り付けたので、使用時にのみ弾性ゲル部を露出させることができて、弾性ゲル部の優れた特性を長期にわたって持続させることができ、また、持ち運び等の際に、弾性ゲル構造体を巻いた状態で弾性ゲル構造体同士が粘着してしまうという不都合を解消することができる。
【００１０】
さらに、上記弾性ゲル構造体における弾性ゲル部の厚みを、１μｍから１ｃｍまでの範囲としたので、弾性ゲル構造体を物品に粘着させるのに適度な厚みを有しつつ、確実に物品の滑り止め、一時固定などを行うことができる。
【００１１】
また、本考案に係る粘着シートは、シートの少なくとも一方の面に、上記弾性ゲル構造体における接着剤部を貼り付けたので、上記弾性ゲル構造体の特徴（効果）を生かした粘着シートを提供することができる。そして、弾性ゲル構造体の一部を、シートを見ることができるように切り欠いたので、使用時に、弾性ゲル構造体における弾性ゲル部の基材部と反対側表面に貼り付けた離型シートを剥がしやすくなって、利便性を向上させることができる。
【００１２】
すなわち、本考案は、物品に粘着させるのに適度な厚みを有しつつ、確実に物品の滑り止め、一時固定などを行うことができて、柔軟性、加工性、氷点下での使用などに優れ、かつ、剥離も容易にした弾性ゲル部を粘着面とする弾性ゲル構造体を提供することができるとともに、この弾性ゲル構造体の特徴（効果）を生かした粘着シートを、使用時の利便性を向上させて提供することができる。
【考案を実施するための最良の形態】
【００１３】
以下、本考案に係る弾性ゲル構造体および粘着シートの実施形態を図面に基づいて詳述する。
図１は、本考案の一実施形態に係る弾性ゲル構造体の概略断面図、図２は、本考案の一実施形態に係る粘着テープの概略断面図である。図３は、本考案の他の実施形態に係る粘着テープであって、弾性ゲル構造体の一部を構成部品であるシートが見えるように切り欠いた状態を示す平面図である。
【００１４】
本考案に係る弾性ゲル構造体１０は、図１に示す通り、平面状の基材部１としての、例えば、厚さ７０μｍの不織布１１と、この不織布１１の一方の面１１１に、１μｍから１ｃｍまでの厚みで塗布されている弾性ゲル部２としての、例えば、２３０μｍの厚みを有する熱可塑性エラストマー２１と、不織布１１の他方の面１１２に塗布されている接着剤部３としての、例えば、アクリル系粘着剤３１を主成分とした接着剤を有している。特に、熱可塑性エラストマー２１の、不織布１１と反対側の表面には、離型シート４が貼り付けられている。
【００１５】
そして、図２に示す通り、本考案に係る粘着シート２０は、シート５としての、例えば、１ｍｍの厚みを有するポリプロピレン板５１の両面にそれぞれ、上記弾性ゲル構造体１０におけるアクリル系粘着剤３１を主成分とした接着剤部３の不織布１１と反対側の面を貼り付けたものである。
【００１６】
ここで、基材部１には、不織布１１のほか、例えば、プラスチックフィルム、紙など平面状で軽量なものであって、弾性ゲル部２や接着剤部３との接着性が良いものであれば、適宜採用することができる。弾性ゲル部２には、柔軟性、加工性、氷点下での使用などに優れ、かつ、剥離も容易な物性をもつ材質であればよく、熱可塑性エラストマー２１のほか、ウレタンゴム、シリコーンゴムなどを採用することができる。接着剤部３の主成分には、アクリル系粘着剤３１のほか、シリコーン系粘着剤、ウレタン系粘着剤、熱可塑性エラストマーなどを適宜採用することができる。
【００１７】
また、接着剤部３が塗布されている基材部１の他方の面に貼り付けられるシート５には、弾性ゲル構造体１０を剥離させる際に、弾性ゲル構造体１０がちぎれることのない材質で、さらに強度を有するものが望ましく、ポリプロピレン板５１のほか、樹脂、紙、金属などを適宜採用することができる。なお、シート５の厚みは、物品間の一時固定などの使用時を考慮するので、１μｍから２ｃｍまでの範囲が好ましい。
離型シート４には、使用時にのみ弾性ゲル部２を露出させるため、弾性ゲル部２との剥離性が良好であるほか、弾性ゲル部２の優れた特性を長期にわたって持続させることができ、また、弾性ゲル構造体１０を巻いた状態において弾性ゲル構造体１０同士が粘着してしまうという不都合を解消することができる材質であれば、特に限定されず、例えば、従来から両面テープなどで使用されている離型シートを適用することができる。
【００１８】
弾性ゲル２の厚みは、１μｍから１ｃｍの範囲であれば好ましく、適宜調節することができる。特に、３０μｍから１ｃｍの範囲の厚みであることが、物品に粘着させるのに適度な厚みを有しつつ、確実に物品に粘着させるという観点から、さらに好ましい。ただし、１μｍ未満の厚みとすると、物品に確実に粘着させることを保証することができないので好ましくなく、また、１ｃｍより大きい厚みとすると、狭い空間における物品間の一時固定など、弾性ゲル構造体１０の薄さへの要求に応えることが困難となる恐れがあるので、好ましくない。
【実施例】
【００１９】
（実施例１）
以下、本考案に係る弾性ゲル構造体１０およびこれを用いた粘着シート２０の製造方法を説明する。
【００２０】
まず、スチレン−エチレン／ブチレン−スチレンブロック共重合体（スチレン／ゴム重量比＝１７／８３、ＧＰＣによる重量平均分子量＝１３３０００）と、このスチレン−エチレン／ブチレン−スチレンブロック共重合体の重量を基準（１００重量％）として、水添石油樹脂（丸善石油化学株式会社製、商品名：マルカレッツＨ−５０５）を３０重量％と、パラフィン系オイル（日本サン石油株式会社製、商品名：サンパー１５０）を２５０重量％と、老化防止剤（チバ・スペシャルティ・ケミカルズ株式会社製、商品名：イルガノックス１０１０）を１重量%と、で構成される組成物を練り、弾性ゲル部２としての、例えば、２３０μｍの厚さの熱可塑性エラストマー２１を作製する。さらに、作製した熱可塑性エラストマー２１を基材部１としての、例えば、厚さ７０μｍの不織布１１の一方の面１１１上に塗工し、例えば、厚さ３００μｍの弾性ゲル構造体原基を作製する。
【００２１】
次に、接着剤部３としての、アクリル系粘着剤（日本合成化学工業株式会社製、商品名：コーポニール５８３６）３１に、このアクリル系粘着剤３１の重量を基準（１００重量％）として、イソシアネート系架橋剤（日本ポリウレタン工業株式会社製、商品名：コロネートＬ５５Ｅ）を２重量％添加した接着剤を、シリコーン剥離紙に、例えば、厚さ４０μｍにて塗工し、上述した弾性ゲル構造体原基における不織布１１の他方の面１１２に転写し、さらに、弾性ゲル構造体原基の、熱可塑性エラストマー２１が塗工された不織布１１と反対側の表面に離型シート４を貼り付けて、本考案に係る弾性ゲル構造体１０を作製する。
【００２２】
そして、シート５としての、例えば、厚さ１ｍｍのポリプロピレン板５１の両面にそれぞれ、作製した弾性ゲル構造体１０における、アクリル系粘着剤３１を主成分とする接着剤部３の不織布１１と反対側の面を貼り付ければ、本考案に係る粘着シート２０が完成する。
【００２３】
そうすると、本考案に係る弾性ゲル構造体１０は、物品との接着面を弾性ゲル部２としての、例えば、熱可塑性エラストマー２１としたので、柔軟性、加工性、氷点下での使用などに優れ、かつ、物品からの剥離も容易なものとなる。さらに、本考案に係る粘着シート２０は、シート５としての、例えば、ポリプロピレン板５１の両面にそれぞれ、本考案に係る弾性ゲル構造体１０における、アクリル系粘着剤３１を主成分とする接着剤部３の不織布１１と反対側の面を貼り付けたので、弾性ゲル構造体１０の特徴（効果）を生かした粘着シートとすることができる。
【００２４】
なお、以下に、本発明に係る粘着シート２０の性能試験の結果を示す。
性能試験では、表１に示す通り、粘着シート２０、架橋天然ゴム（以下、ＮＲと略す。）板などをはじめとする各種の試験板（縦１０ｃｍ×横１０ｃｍの正方形）に重り（直径２６．４ｃｍ、７．０ｇ、単位面積当たりの圧力０．０１２８ｇ／ｃｍ2）を乗せ、試験板を徐々に傾斜させることにより、重りが滑り始める角度α°を測定した。比較する試験板には、市販品の、架橋ＮＲ板、高硬度ＮＲ板、ノンスリップ加工（シワ付）ＮＲ板、クロロプレンゴム（ＣＲ）スポンジ板、シリコーンゴム板、アクリル板を用いた。試験温度は、それぞれ２３°Ｃ、氷点下４０°Ｃである。また、試験板を傾斜させた角度α°は、０〜９０°である。表１中に記載の不動とは、試験板を傾斜させた最大角度の９０°であっても、重りが滑り始めなかったことを意味する。
【００２５】
【表１】
0003136494.tif 000003
【００２６】
このように、本考案に係る粘着シート２０は、粘着性（柔軟性）、氷点下での使用などの観点において、特に優れていることが判明している。
【００２７】
以上の通り、本考案は、柔軟性、加工性、氷点下での使用などに優れ、かつ、剥離も容易にすることができて、物品に粘着させるのに適度な厚みを有しつつ、確実に物品の滑り止め、一時固定などを行うことができる弾性ゲル部２としての、例えば、熱可塑性エラストマー２１を粘着面とした弾性ゲル構造体１０を提供することができるとともに、この弾性ゲル構造体１０の特徴を生かした粘着シート２０を提供することができる。
【００２８】
（実施例２）
ここで、本考案に係る粘着シート２０は、図３に示す通り、本考案に係る弾性ゲル構造体１０の一部１００を、シート５としてのポリプロピレン板５１が見えるように、あらかじめ切り欠いて構成することが望ましい。そうすると、使用時に、弾性ゲル構造体１０における離型シート４を剥がしやすくなるので、粘着シート２０の利便性が向上する。
【００２９】
以上、本考案の実施形態を詳述したが、本考案は、特許請求の範囲に記載された事項を逸脱することがなければ、上記実施形態に限定されることなく、種々の設計変更を行うことが可能である。例えば、上記一実施形態では、シートの両面にそれぞれ、本発明に係る弾性ゲル構造体を貼り付けた粘着シートを例示して説明をしたが、上記弾性ゲル構造体そのものが、柔軟性、加工性、氷点下での使用などに優れ、かつ、物品からの剥離も容易にすることができる粘着テープ等として使用することができる。また、シートの片面にのみ弾性ゲル構造体を貼り付けた粘着シートであっても本考案に係る粘着シートの効果を得ることができるものであり、すなわち、このような実施形態であっても、柔軟性、加工性、氷点下での使用などに優れ、かつ、物品からの剥離を容易にすることができる弾性ゲル構造体の特徴を生かした粘着シートを提供することができる。
【図面の簡単な説明】
【００３０】
【図１】本考案の一実施形態に係る弾性ゲル構造体の概略断面図である。
【図２】本考案の一実施形態に係る粘着テープの概略断面図である。
【図３】本考案の他の実施形態に係る粘着テープであって、弾性ゲル構造体の一部をシートが見えるように切り欠いた状態を示す平面図である。
【符号の説明】
【００３１】
１      基材部
１１    不織布
１１１  不織布の一方の面
１１２  不織布の他方の面
２      弾性ゲル部
２１    熱可塑性エラストマー
３      接着剤部
３１    アクリル系粘着剤
４      離型シート
５      シート
５１    ポリプロピレン板
１０    弾性ゲル構造体
１００  弾性ゲル構造体の一部（切り欠いた部分）
２０    粘着シート
【図１】
0003136494.tif 000004
【図２】
0003136494.tif 000005
【図３】
0003136494.tif 000006
【手続補正書】
【提出日】平成19年8月27日(2007.8.27)
【手続補正１】
【補正対象書類名】実用新案登録請求の範囲
【補正対象項目名】請求項３
【補正方法】変更
【補正の内容】
【請求項３】
請求項１または請求項２に記載の弾性ゲル構造体の前記接着部に、シートの少なくとも一方の面を貼り付けた、
ことを特徴とする粘着シート。
【手続補正２】
【補正対象書類名】明細書
【補正対象項目名】０００７
【補正方法】変更
【補正の内容】
【０００７】
また、本考案に係る粘着シートは、上記弾性ゲル構造体の前記接着部に、シートの少なくとも一方の面を貼り付けた、ことを特徴とする。
【手続補正３】
【補正対象書類名】明細書
【補正対象項目名】００１１
【補正方法】変更
【補正の内容】
【００１１】
また、本考案に係る粘着シートは、上記弾性ゲル構造体の接着部に、シートの少なくとも一方の面に貼り付けたので、上記弾性ゲル構造体の特徴（効果）を生かした粘着シートを提供することができる。そして、弾性ゲル構造体の一部を、シートを見ることができるように切り欠いたので、使用時に、弾性ゲル構造体における弾性ゲル部の基材部と反対側表面に貼り付けた離型シートを剥がしやすくなって、利便性を向上させることができる。